(57)【要約】【課題】耐久性を有し、酸素還元反応を起こりやすくさせることができる空気極用燃料電池触媒を提供する。【解決手段】グラファイト状構造を有する複素芳香族高分子を含む空気極用燃料電池触媒であって、前記複素芳香族高分子が、炭素−炭素結合を構成する２つの炭素原子と、前記２つの炭素原子に結合する少なくとも２の窒素原子からなる部分構造を含むことを特徴とする空気極用燃料電池触媒。【選択図】図１
2010009807.tif 000002
【特許請求の範囲】
【請求項１】
グラファイト状構造を有する複素芳香族高分子を含む空気極用燃料電池触媒であって、
前記複素芳香族高分子が、炭素−炭素結合を構成する２つの炭素原子と、
前記２つの炭素原子に結合する少なくとも２の窒素原子からなる部分構造を含むことを特徴とする空気極用燃料電池触媒。
【請求項２】
前記複素芳香族高分子が、前記２つの炭素原子に結合する２または３の窒素原子からなる部分構造を含むことを特徴とする請求項１記載の空気極用燃料電池触媒。
【請求項３】
前記複素芳香族高分子が、ＮＣ＝ＣＮの部分構造を含むことを特徴とする請求項１または２記載の空気極用燃料電池触媒。
【請求項４】
２以上の窒素原子を含む複素芳香族化合物を使用することを特徴とする請求項１から３のいずれかに記載の空気極用燃料電池触媒を製造する方法。
【請求項５】
前記２以上の窒素原子を含む複素芳香族化合物が、２，２'−ビピリジン、３，３'−ビピリジン、４，４'−ビピリジン、２，３'−ビピリジン、２，４'−ビピリジン、３，４'−ビピリジンおよびピラジンから選択される少なくとも一種である請求項４記載の空気極用燃料電池触媒を製造する方法。
【請求項６】
前記２以上の窒素原子を含む複素芳香族化合物が、２，２'−ビピリジン、およびピラジンから選択される少なくとも一種である請求項４記載の空気極用燃料電池触媒を製造する方法。
【請求項７】
請求項１から３のいずれかに記載の空気極用燃料電池触媒を含む電極。
【請求項８】
請求項７記載の電極を含む燃料電池。
【発明の詳細な説明】
【技術分野】
【０００１】
本発明は、空気極用燃料電池触媒、その製造方法、電極および燃料電池に関する。
【背景技術】
【０００２】
近年、自動車の動力源、家庭用発電、携帯機器のバッテリなどの用途のために固体高分子型燃料電池(ＰＥＭＦＣ)の開発研究が盛んに行われている。この背景として、環境負荷の低減、エネルギー利用の効率化、ユビキタスなコンピューティング環境の提供といったニーズがある。
【０００３】
ＰＥＭＦＣでは、まず水素やメタノールのような燃料分子が負極でプロトンに分解される。そしてプロトンが電解膜を移動して空気極に達するとそこで酸素分子と反応して水を生成するという電気化学反応が起きている。
【０００４】
このため、ＰＥＭＦＣの反応生成物はクリーンであり、窒素酸化物等の自動車の排ガスによる環境負荷を低減できる。また、水素燃料の場合、二酸化炭素の排出削減にも貢献できる。
【０００５】
さらに、ＰＥＭＦＣでは電気化学反応によって生じる電気エネルギーだけでなく、反応に伴う熱も同時に利用できる。このコジェネレーションによって発電システムの総合的なエネルギー効率を向上させることができる。
【０００６】
他にも、携帯機器においては、高機能化に伴う電池の容量不足が課題になっている。
【０００７】
理論的に、ＰＥＭＦＣは従来のリチウムイオン２次電池の１０倍のエネルギー密度を持ち、充電不要で燃料を再注入することで連続使用可能という長所を持つ。
【０００８】
しかしながら、ＰＥＭＦＣでは高分子電解膜の熱的安定性とプロトン伝導のために高分子が含水している必要があるので、動作温度が３７３ Kを超えることは困難である。また、携帯機器では室温程度のさらに低い動作温度が望ましい。
【０００９】
これらの事情から上記電気化学反応においては高性能な触媒の利用が不可欠であり、これまで実用化されている触媒は希少で高価な白金族元素を中心に開発されてきた。
【００１０】
今後、ＰＥＭＦＣの産業的な有用性を高めるためには、白金族元素（Ru, Rh, Pd, Os, Ir, Pt）を使用しない触媒の開発が求められている。
【００１１】
現在、研究室レベルではフタロシアニン錯体を利用した触媒（非特許文献１）やポリピロールにコバルト原子を配位させた触媒（非特許文献２）が提案されている。
【００１２】
一方、カーボンブラックとアンモニアを混合して加熱することにより窒素ドープしたグラファイト（非特許文献３）が提案されている。
【非特許文献１】Ｊ．Ｚａｇａｌら、ジャーナルオブエレクトロケミカルソサエティ、１２７巻、１５０６頁、１９８０年
【非特許文献２】Ｒ．Ｂａｓｈｙａｍら、ネイチャー４４３巻、６３頁、２００６年
【非特許文献３】Ｒ．Ａ．Ｓｉｄｉｋら、ジャーナルオブフィジカルケミストリーB１１０巻、１７８７頁、２００６年
【発明の開示】
【発明が解決しようとする課題】
【００１３】
しかしながら、上記非特許文献３において、窒素ドープグラファイトは、２電子還元反応の割合が高いため、空気極用燃料電池触媒として改善の余地があった。
また、上記非特許文献１および２において、窒素原子が金属イオンに配位した錯体のため、耐久性に改善の余地があった。
【課題を解決するための手段】
【００１４】
本発明によれば、グラファイト状構造を有する複素芳香族高分子を含む空気極用燃料電池触媒であって、
前記複素芳香族高分子が、炭素−炭素結合を構成する２つの炭素原子と、
前記２つの炭素原子に結合する少なくとも２の窒素原子からなる部分構造を含むことを特徴とする空気極用燃料電池触媒が提供される。
【００１５】
この発明によれば、上記２つの炭素原子に酸素分子が吸着しやすくなる。また、窒素原子がπ電子共役系に組み込まれている。
【発明の効果】
【００１６】
本発明の空気極用燃料電池触媒は、耐久性を有し、酸素還元反応を起こりやすくさせることができる。
【発明を実施するための最良の形態】
【００１７】
本発明の空気極用燃料電池触媒は、グラファイト状構造を有する複素芳香族高分子を含む空気極用燃料電池触媒であって、前記複素芳香族高分子が、炭素−炭素結合を構成する２つの炭素原子と、前記２つの炭素原子に結合する少なくとも２の窒素原子からなる部分構造を含むことを特徴とする。
【００１８】
本発明のグラファイト状構造を有する複素芳香族高分子を含む空気極用燃料電池触媒において、酸素還元反応における酸素分子の吸着サイトは、炭素−炭素結合を構成する２つの炭素原子と、前記２つの炭素原子に結合する少なくとも２の窒素原子からなる部分構造上の上記２つの炭素原子であると考えられる。
【００１９】
上記非特許文献３において、窒素ドープグラファイトは、窒素がドープされた隣接炭素原子のスピン電子密度（α電子密度とβ電子密度の差）が増加させることが記載されている。これにより、上記炭素原子と酸素分子との相互作用が強まって２電子還元の前駆体が形成されることが記載されている。
【００２０】
しかし、上記炭素原子と酸素分子との相互作用はスピン密度によるものではなく、電気陰性度によるものとも考えられる。つまり、炭素―窒素結合において電気陰性度の小さな炭素原子から電気陰性度の大きな窒素原子への電荷移動することで、分極した炭素原子と酸素分子は相互作用していると考えることもできる。
【００２１】
この場合、窒素原子はδ-に、隣接した炭素原子はδ＋に分極すると考えられる。グラファイトシートで窒素を炭素置換位置にドープしたモデルに関して第一原理に基づくシミュレーションを行ったところ、炭素に隣接している窒素原子数をMとすると、この炭素の電荷はδ＋＝0.3Mの関係があることが分かった。
【００２２】
これは、この炭素ではπ電子密度が減少しており、酸素分子の孤立電子対とπ電子間に働くクーロン力に起因する反発力が低下するために酸素分子がグラファイト表面に吸着しやすくなると考えられる。
【００２３】
また、酸素分子の吸着構造として、酸素の分子軸が２つの表面炭素原子に対して平行なサイド・オン型と分子軸が１つの表面炭素原子に対して垂直なエンド・オン型が考えられる。
【００２４】
サイド・オン型の場合、炭素原子と酸素分子が２本の化学結合を形成し、エンド・オン型の場合、１本の化学結合を形成するので、サイド・オン型の方がより安定的な吸着構造である。
【００２５】
そこで酸素分子を吸着しやすい構造としてはグラファイトのＣ＝Ｃ結合を構成する２つの炭素原子に結合する窒素原子が必要であると考え、図１に示された７つのモデルでの第一原理に基づくシミュレーションを行った。
【００２６】
上記シミュレーションに基づく酸素分子吸着エネルギーの計算値は、窒素がドープされていないグラファイト（Ｎ０：図１）は２．２１ｅＶの吸熱反応、窒素１置換体（Ｎ１：図１）は１．０８ｅＶの吸熱反応。窒素２置換体の場合、Ｎ２−ＡとＮ２−Ｂは０．０６ｅＶの吸熱反応、Ｎ２−Ｃは０．２６ｅＶの吸熱反応（図１）、窒素３置換体（Ｎ３：図１）は０．２６ｅＶの発熱反応、窒素４置換体（Ｎ４：図１）は０．５７ｅＶの発熱反応であった。
【００２７】
この結果は、窒素置換数が増加するにつれて酸素分子吸着反応が熱力学的に起こりやすくなる方向へと変化することを示している。
【００２８】
そのため、酸素分子吸着反応を促進する観点から、窒素２置換体のＮ２−Ａ、Ｎ２−Ｂ、およびＮ２−Ｃ、窒素３置換体のＮ３、および窒素４置換体のＮ４が好ましい。
【００２９】
吸着状態が安定化され過ぎると触媒表面に反応物が残留する被毒現象が生じやすいため、より好ましくは、窒素２置換体のＮ２−Ａ、Ｎ２−Ｂ、およびＮ２−Ｃ、および窒素３置換体のＮ３である。さらに好ましくは、窒素２置換体のＮ２−Ａ、またはＮ２−Ｂである。
【００３０】
本発明は、これらの知見に基づいてなされたものであり、その構成は、以下の（１）ないし（８）に記載のとおりである。
【００３１】
（１）グラファイト状構造を有する複素芳香族高分子を含む空気極用燃料電池触媒であって、
前記複素芳香族高分子が、炭素−炭素結合を構成する２つの炭素原子と、
前記２つの炭素原子に結合する少なくとも２の窒素原子からなる部分構造を含むことを特徴とする空気極用燃料電池触媒。
【００３２】
（２）前記複素芳香族高分子が、前記２つの炭素原子に結合する２または３の窒素原子からなる部分構造を含むことを特徴とする（１）記載の空気極用燃料電池触媒。
【００３３】
（３）前記複素芳香族高分子が、ＮＣ＝ＣＮの部分構造を含むことを特徴とする（１）または（２）記載の空気極用燃料電池触媒。
【００３４】
（４）２以上の窒素原子を含む複素芳香族化合物を使用することを特徴とする（１）から（３）のいずれかに記載の空気極用燃料電池触媒を製造する方法。
【００３５】
（５）前記２以上の窒素原子を含む複素芳香族化合物が、２，２'−ビピリジン、３，３'−ビピリジン、４，４'−ビピリジン、２，３'−ビピリジン、２，４'−ビピリジン、３，４'−ビピリジンおよびピラジンから選択される少なくとも一種である（４）記載の空気極用燃料電池触媒を製造する方法。
【００３６】
（６）前記２以上の窒素原子を含む複素芳香族化合物が、２，２'−ビピリジン、およびピラジンから選択される少なくとも一種である（４）記載の空気極用燃料電池触媒を製造する方法。
【００３７】
（７）（１）から（３）のいずれかに記載の空気極用燃料電池触媒を含む電極。
【００３８】
（８）（７）記載の電極を含む燃料電池。
【００３９】
本発明の空気極用燃料電池触媒は、グラファイト状構造を有する複素芳香族高分子を含み、前記複素芳香族高分子が、炭素−炭素結合を構成する２つの炭素原子と、前記２つの炭素原子に結合する少なくとも２の窒素原子からなる部分構造を含むことを特徴とする。
【００４０】
そのため、本発明の空気極用燃料電池触媒は、グラファイト状構造を有する複素芳香族高分子上に、窒素２置換体のＮ２−Ａ、Ｎ２−Ｂ、およびＮ２−Ｃ、窒素３置換体のＮ３、および窒素４置換体のＮ４の部分構造を有する。
【００４１】
この部分構造により、酸素分子吸着確率を高めることで酸素還元反応を起こりやすくすることができる。また、酸素還元開始電位も高い値とすることができる。
【００４２】
さらに、窒素原子がｓｐ２の２重結合性をもつπ電子共役系に組み込まれているために、水素イオン濃度や電位に対して安定である。
【００４３】
そのため、本発明の空気極用燃料電池触媒は、高電位かつ低ｐＨ環境においても安定的に動作する燃料電池触媒とすることができる。
【００４４】
複素芳香族高分子が、好ましくは、窒素２置換体のＮ２−Ａ、Ｎ２−Ｂ、およびＮ２−Ｃ、および窒素３置換体のＮ３の部分構造含み、より好ましくは、窒素２置換体のＮ２−Ａ、またはＮ２−Ｂの部分構造を含んでよい。
【００４５】
これにより、触媒表面に反応物が残留する被毒現象を防ぐことができる。
【００４６】
ここで、上記非特許文献３には、窒素ドープしたグラファイトが記載されている。しかし、この窒素ドープグラファイトは、２電子還元反応の割合が高く、触媒作用として必要な４電子還元反応の割合が低い。そのため、酸素還元反応により、過酸化水素が発生し、この過酸化水素が燃料電池の電解質膜を劣化させていた。また、酸素還元開始電位も低い値に留まっていた。
【００４７】
本発明の空気極用燃料電池触媒は、グラファイト状構造を有する複素芳香族高分子上に、ＮＣ＝ＣＮの部分構造を特徴とする。
【００４８】
これにより、酸素分子吸着確率が高まり、酸素還元反応が起こりやすくなる。また、酸素還元開始電位も高い値とすることができる。そのため、酸素還元反応において、４電子還元が高い割合で進行すると考えられる。
【００４９】
さらに、ＮＣ＝ＣＮの部分構造により、窒素原子がｓｐ２の２重結合性をもつπ電子共役系に組み込まれているために、水素イオン濃度や電位に対して安定である。
【００５０】
そのため、本発明の空気極用燃料電池触媒は、高電位かつ低ｐＨ環境においても安定的に動作する燃料電池触媒とすることができる。
【００５１】
本発明の空気極用燃料電池触媒は、２以上の窒素原子を含む複素芳香族化合物を使用して得ることができる。
【００５２】
上記２以上の窒素原子を含む複素芳香族化合物として、２，２'−ビピリジン、３，３'−ビピリジン、４，４'−ビピリジン、２，３'−ビピリジン、２，４'−ビピリジン、３，４'−ビピリジン等のビピリジン異性体（図２）、ピラジン、ピリダジン、ピリミジン、プリン、グアンニン、シトシン、アデニン、チミン、ウラシル、インジゴ、および２−ピリジルアミン等が挙げられる。
【００５３】
また、グラファイト状構造を有する複素芳香族高分子は、グラファイト状カーボンの金属不純物を除去した後、還流、洗浄、乾燥させ、これに、２以上の窒素原子を含む複素芳香族化合物を加えて還流後、焼成して得ることができるが、この方法に限定されない。
【００５４】
上記グラファイト状カーボンとしては、粒子状カーボン、繊維状カーボン、カーボンナノチューブやその誘導体、およびフラーレンやその誘導体等が挙げられる。
【００５５】
特に、グラファイト状構造を有する複素芳香族高分子が、Ｎ２−ＡとＮ２−Ｂの部分構造を有するためには、窒素原子の位置を制御する必要があると考えられる。
【００５６】
そこで、窒素原子の位置を制御する方法として、あらかじめＮ２−ＡやＮ２−Ｂの部分構造を持つ、２以上の窒素原子を含む複素芳香族化合物を使用してもよいが、この方法に限定されない。
【００５７】
例えば、Ｎ２−Ａの部分構造を持つ２以上の窒素原子を含む複素芳香族化合物として、２，２'−ビピリジン、またはピラジンが挙げられるが、これに限定されない。
【００５８】
２以上の窒素原子を含む複素芳香族化合物が、Ｎ２−ＡとＮ２−Ｂの部分構造含むため、酸素分子吸着確率を高めることで酸素還元反応を起こりやすくすることができる。
【００５９】
さらに、複素芳香族化合物上窒素原子があるので、窒素原子がｓｐ２の２重結合性をもつπ電子共役系に組み込まれている。そのため、水素イオン濃度や電位に対する化学的安定性が金属イオンと窒素原子の配位結合によるポルフィリン等の錯体を利用した触媒よりも高くすることができる。
【００６０】
本発明の電極は、上記空気極用燃料電池触媒を含むことを特徴とする。
上記空気極用燃料電池触媒を、燃料電池や空気電池の電極触媒に含めてもよい。また、上記電極をカソード電極として用いてもよい。
【００６１】
これにより、カソード電極の酸素分子吸着確率を高めることで、酸素還元反応を起こりやすくすることができる。
【００６２】
本発明の燃料電池は、上記電極を含むことを特徴とする。
燃料電池としては、酸性、アルカリ性、中性のいかなる性質の電解液も使用することが可能である。
【００６３】
また、燃料電池の燃料はなんら限定されることなく、水素や水素化合物を用いることが出来る。空気電池の場合も同様になんら電解液や負極活物質に限定されることなく使用することが可能である。
【００６４】
これにより、電流密度が増加しても高い電圧を維持することができる。また、安定した電流密度を維持できる。
【実施例】
【００６５】
実施例１    （窒素含有グラファイト状カーボン試料の作成）
まず、金属不純物を取り除くためカーボンブラック（Ｋｅｔｊｅｎ  Ｂｌａｃｋ  ＥＣ  ３００Ｊ）を６Ｍ ＨＣｌで２４時間の予備洗浄を２回行った。その後、試料中の塩化物不純物を蒸留水で洗浄することによって除去した。
【００６６】
次に、この試料を７０％のＨＮＯ３で７時間還流した。その後、蒸留水で試料を洗浄し、７５度で乾燥させた。さらに、この試料に２，２−ピリジンを加えてエタノール中で５時間還流後、真空中、９００Ｋで、２時間焼成してグラファイト状構造を有する複素芳香族高分子（以下、窒素含有グラファイト状カーボンという）試料を得た。
【００６７】
実施例２    （窒素含有グラファイト状カーボン構造体の構造決定）  
得られた窒素含有グラファイト状カーボン構造体をX線光電子分光（ＸＰＳ）、赤外吸収分光（ＩＲ）により構造解析を行った。Ｎ１ｓのＸＰＳ測定結果からグラファイト状カーボンへの窒素含有が確認された。
【００６８】
またＩＲ測定結果から１７５０−１８００ｃｍ−１にＮ−Ｃ＝Ｃ−Ｎに由来する赤外吸収を確認した。これらの結果は窒素含有グラファイト状カーボン構造体においてＮ−Ｃ＝Ｃ−Ｎという２，２−ビピリジンの由来の部分構造が保存されるものがあることを示している。
【００６９】
実施例３  （窒素含有グラファイト状カーボン構造体の電気化学特性）  
作成した２，２−ビピリジン含有グラファイト状カーボン構造体の酸素還元能評価を以下のように行った。電極作製はまず窒素含有グラファイト状カーボン構造体に蒸留水を加えて超音波照射により分散液を作製した。
【００７０】
その分散液をよく研磨した直径３ｍｍのグラッシーカーボン（ＧＣ）電極上に１０μｇの２，２−ビピリジン含有グラファイト状カーボン構造体が担持されるように滴下し、さらに乾燥させて電極を作製した。
【００７１】
図３はＧＣおよび２，２−ビピリジン含有グラファイト状カーボン構造体電極の酸素還元反応（ＯＲＲ）についての回転ディスク電極（ＲＤＥ）測定の結果である。
【００７２】
用いた測定溶液は酸素飽和させた０．５Ｍ  Ｈ２ＳＯ４水溶液である。掃印速度は１０ｍＶ／ｓｅｃ、電極回転数は４００ｒｐｍである。
【００７３】
点線はＧＣのみの測定結果である。０．６Ｖ付近からカソード電流が観測されるが、その電流密度は小さくＯＲＲは殆ど進行していないと考えられる。
【００７４】
一方、実線はＧＣ−２，２−ビピリジン含有グラファイト状カーボン構造体電極のＯＲＲ測定結果である。０．７Ｖ付近より酸素還元に由来するカソード電流が観測され、ＯＲＲがさかんに進行していることが分かる。酸素還元開始電位は約０．８Ｖで酸素還元過電圧は０．４Ｖ程度とＰｔ微粒子を触媒とした電極の過電圧と同程度である。
【００７５】
ＧＣ−２，２−ビピリジン含有グラファイト状カーボン構造体電極の酸素還元反応電子数を算出した。ＲＤＥの電極回転数と拡散限界電流の関係は直線となり、この傾きに対してＫｏｕｔｅｃｋｙ−Ｌｅｖｉｃｈ式を用いると反応電子数が算出される。
【００７６】
試料電位は拡散電流に達する０．４Ｖに設定した。算出結果は３．９となって、これは４電子還元が９０％という高い割合で進行することを示している。
【００７７】
実施例４  （ビピリジン異性体およびピラジンの効果）
実施例１の２，２−ビピリジン含有グラファイト状カーボン構造体と同様にして、２，３−および２，４−、４，４−ビピリジン含有グラファイト状カーボン構造体およびピラジン含有グラファイト状カーボン構造体を作製した。
【００７８】
さらに実施例３同様にして、これらのＧＣ−ビピリジン含有グラファイト状カーボン構造体電極およびＧＣ−ピラジン含有グラファイト状カーボン構造体電極を作製してＲＤＥ測定をおこなった。図４はＲＤＥ測定結果である。
【００７９】
２，３−および２，４−、４，４−ビピリジン含有グラファイト状カーボン構造体においてもＯＲＲが進行することが示されたが、これらのカソード電流密度は２，２−ビピリジン含有グラファイト状カーボン構造体よりも小さく、また酸素還元開始電位も２，２−ビピリジン含有グラファイト状カーボン構造体よりも低電位側にあることから、これらのビピリジン異性体の中では２，２−ビピリジン含有グラファイト状カーボン構造体が最適であると考えられる。
【００８０】
一方、ピラジン含有グラファイト状カーボン構造体の場合、カソード電流密度、酸素還元開始電位ともに２，２−ビピリジン含有グラファイト状カーボン構造体とほぼ等しい結果が得られた。
【００８１】
これは、２，２−ビピリジンやピラジンは図２からＣ＝Ｃ２重結合に対してシス位置に2つの窒素を持つため、この２重結合が窒素原子による電子吸引効果によりδ＋分極にされて活性化するためであると考えられる。
【００８２】
実施例５  （燃料電池の特性評価）  
本発明の窒素含有グラファイト状カーボン構造体をカソード用電極触媒に用いた燃料電池を作成し、その特性評価を行った。
実施例１で作成した２，２−ビピリジン含有グラファイト状カーボン構造体をカソード電極触媒として用いて以下の手順により小型の試験燃料電池を作製した。
【００８３】
まず、拡散層として、カーボンクロスの表面にポリテトラフルオロエチレン（ＰＴＦＥ）ディスパージョンで撥水化したカーボンブラックを塗布し撥水化処理したものを用意した。
【００８４】
次にカソード電極触媒として２，２−ビピリジン含有グラファイト状カーボン構造体の粉末を、またアノード触媒としてケッチェンブラック（商品名、ライオン（株）製）上に白金微粒子を金属成分が５０ｗｔ質量％で担持したものをナフィオン溶液（ポリマー分５質量％、アルドリッチ社製）と混合する。
【００８５】
混合物を前記撥水化処理された拡散層の表面に触媒層を形成し、カソード及びアノード用ガス拡散電極とした。その後触媒層を内側にして、電解質膜（約５０μｍ厚のナフィオン（登録商標）膜、デュポン社製）の両面からガス拡散電極を熱圧着し膜電極接合体（ＭＥＡ)を形成した。さらにＭＥＡをグラファイト板にガス流路を設けた集電体で挟んで試験用燃料電池とした。
【００８６】
図５は２，２−ビピリジン含有グラファイト状カーボン構造体をカソード用電極触媒に用いた水素−空気燃料電池の放電試験結果である。試料条件はセル温度８０℃、水素および空気圧２．０ ａｔｍ、水素流量５ｍｌ／ｓｅｃ、空気流量９ｍｌ／ｓｅｃ、ガス露点は水素８０℃、空気７０℃である。
【００８７】
２，２−ビピリジン含有グラファイト状カーボンを用いたとき、カソード電極の触媒活性が高い燃料電池が作成でき、電流密度が増加しても高い電圧を維持した。また、耐久試験としてセル電圧を０．５Ｖに保持したところ２００時間にわたり約０．５Ａ／ｃｍ２の安定した電流密度を観測した。
【図面の簡単な説明】
【００８８】
【図１】炭素−炭素２重結合の隣接した位置に窒素原子を有する窒素含有グラファイト状カーボン構造体のモデル原子構造（Ｎ１，Ｎ２−Ａ，Ｎ２−Ｂ，Ｎ２−Ｃ，Ｎ３，Ｎ４）および窒素原子を含まないグラファイト状カーボン構造体のモデル原子構造（Ｎ０）。
【図２】ビピリジン６異性体の化学構造式およびピラジンの化学構造式。
【図３】２，２'−ビピリジン含有グラファイト状カーボン構造体電極での酸素還元反応の回転ディスク電極測定。
【図４】２，２'および２，３'および２，４'および４，４'−ビピリジン含有グラファイト状カーボン構造体電極での酸素還元反応の回転ディスク電極測定。ピラジン含有グラファイト状カーボン構造体電極での酸素還元反応の回転ディスク電極測定。
【図５】２，２'−ビピリジン含有グラファイト状カーボン構造体をカソード電極触媒に用いた燃料電池の放電特性。
【図１】
2010009807.tif 000003
【図２】
2010009807.tif 000004
【図３】
2010009807.tif 000005
【図４】
2010009807.tif 000006
【図５】
2010009807.tif 000007